(57)【要約】【課題】吸湿発熱機能だけでなく、着用感、外観、審美性にも優れた衣服を提供する。【解決手段】少なくとも肩部を有する衣服であって、肩部の内側に、厚さが１．０ｍｍ以下、かつ吸湿発熱性が１．０℃以上である吸湿発熱生地が配されている。【選択図】なし【特許請求の範囲】
【請求項１】
少なくとも肩部を有する衣服であって、肩部の内側に、厚さが１．０ｍｍ以下、かつ吸湿発熱性が１．０℃以上である吸湿発熱生地が配されてなることを特徴とする衣服。
【請求項２】
前記吸湿発熱生地が、後身頃において肩線から吸湿発熱生地の下端の距離が衣服総丈の５％以上となるように配されてなる、請求項１に記載の衣服。
【請求項３】
前記吸湿発熱生地が、表地と裏地との間に配されてなる、請求項１または請求項２に記載の衣服。
【請求項４】
前記吸湿発熱生地の目付けが７０ｇ／ｍ２以下である、請求項１〜３のいずれかに記載の衣服。
【請求項５】
前記吸湿発熱生地において、経方向および緯方向の引裂強度が２０Ｎ以上である、請求項１〜４のいずれかに記載の衣服。
【請求項６】
前記吸湿発熱生地が、不織布または織物または編物である、請求項１〜５のいずれかに記載の衣服。
【請求項７】
前記吸湿発熱生地が、吸湿発熱繊維とポリエステル繊維とを含む、請求項１〜６のいずれかに記載の衣服。
【請求項８】
前記ポリエステル繊維がケミカルまたはマテリアルリサイクル原料からなる、請求項１〜７のいずれかに記載の衣服。
【発明の詳細な説明】
【技術分野】
【０００１】
本発明は、吸湿発熱機能だけでなく、着用感、外観、審美性にも優れた衣服に関する。
【背景技術】
【０００２】
従来、吸湿発熱繊維を用いた衣服が提案されている（例えば、特許文献１、特許文献２、特許文献３参照）。
しかしながら、吸湿発熱機能だけでなく、着用感、外観、審美性にも優れた衣服はこれまであまり提案されていない。
【先行技術文献】
【特許文献】
【０００３】
【特許文献１】特開２００６−２７４４９３号公報
【特許文献２】特開２０１０−２１６０５３号公報
【特許文献３】特開２０１２−１４０７３０号公報
【発明の概要】
【発明が解決しようとする課題】
【０００４】
本発明は上記の背景に鑑みなされたものであり、その目的は、吸湿発熱機能だけでなく、着用感、外観、審美性にも優れた衣服を提供することにある。
【課題を解決するための手段】
【０００５】
本発明者は上記の課題を達成するため鋭意検討した結果、肩部は衣服の重量が人体にかかりもっとも人体に密着する部分であるので、衣服の肩部に厚吸湿発熱生地を配することにより、吸湿発熱機能を効果的に発揮できることと、また、吸湿発熱生地の厚さを薄くすることにより着用感、外観、審美性にも優れた衣服が得られることを見出し、さらに鋭意検討を重ねることにより本発明を完成するに至った。
【０００６】
かくして、本発明によれば「少なくとも肩部を有する衣服であって、肩部の内側に、厚さが１．０ｍｍ以下、かつ吸湿発熱性が１．０℃以上である吸湿発熱生地が配されてなることを特徴とする衣服。」が提供される。
その際、前記吸湿発熱生地が、後身頃において肩線から吸湿発熱生地の下端までの距離が衣服総丈の５％以上となるように配されていることが好ましい。また、前記吸湿発熱生地が、表地と裏地との間に配されていることが好ましい。また、前記吸湿発熱生地の目付けが７０ｇ／ｍ２以下であることが好ましい。また、前記吸湿発熱生地において、経方向および緯方向の引裂強度が２０Ｎ以上であることが好ましい。また、前記吸湿発熱生地が、不織布または織物または編物であることが好ましい。また、前記吸湿発熱生地が、吸湿発熱繊維とポリエステル繊維とを含むことが好ましい。その際、前記ポリエステル繊維がケミカルまたはマテリアルリサイクル原料からなることが好ましい。
【発明の効果】
【０００７】
本発明によれば、吸湿発熱機能だけでなく、着用感、外観、審美性にも優れた衣服が得られる。
【発明を実施するための形態】
【０００８】
以下、本発明の実施の形態について詳細に説明する。本発明の衣服は少なくとも肩部を有する衣服であって、肩部の内側に、厚さが１．０ｍｍ以下（好ましくは０．１〜０．６ｍｍ）、かつ吸湿発熱性が１．０℃以上（好ましくは１．０〜５．０℃）である吸湿発熱生地が配されている。
ここで、吸湿発熱生地の厚さが１．０ｍｍよりも大きいと、着用感、外観、審美性が低下するおそれがあり好ましくない。また、吸湿発熱生地の吸湿発熱性が１．０℃よりも小さいと十分な吸湿発熱機能が得られないおそれがあり好ましくない。
【０００９】
前記吸湿発熱生地が配される部位としては、少なくとも肩部を含んでおれば特に限定はないが、優れた吸湿発熱効果を得る上で後身頃において肩線から吸湿発熱生地の下端の距離（最短距離）が衣服総丈の５％以上（より好ましくは５〜２０％、特に好ましくは７〜１５％）となるように配されていることが好ましい。該距離が５％よりも小さいと十分な吸湿発熱機能が得られないおそれがある。
【００１０】
前記吸湿発熱生地は表地の内側に配される際、表地と該吸湿発熱生地との２層構造になって肌側に前記吸湿発熱生地していてもよいし、前記吸湿発熱生地が、表地と裏地との間に配されていてもよい。着用感、外観、審美性の点で好ましいのは後者である。その際、前記吸湿発熱生地は表地および／または裏地に縫着されていてもよいし、熱接着または接着剤による化学接着などにより直接的にまたは間接的に接着していてもよい。
【００１１】
前記吸湿発熱生地において、目付けとしては７０ｇ／ｍ２以下（より好ましくは１０〜６０ｇ／ｍ２）であることが好ましい。該目付けが７０ｇ／ｍ２よりも大きいと、着用感、外観、審美性が低下するおそれがある。
また、前記吸湿発熱生地において、経方向および緯方向の引裂強度が２０Ｎ以上（好ましくは２０〜３５Ｎ）であることが好ましい。
【００１２】
前記吸湿発熱生地において、布帛組織は特に限定されずが、ソフトな風合いを得る上で不織布または織物または編物であることが好ましい。
その際、不織布としては乾式不織布、湿式不織布、エアレイド不織布いずれでもよい。繊維の固定方法としては、ニードルによる繊維同士の絡み合い（ニードルパンチ法）、高圧水流による繊維同士の絡み合い（スパンレース法）、バインダー繊維による接着（エアースルー法）、収縮による絡み合い、熱ロールによるプレス等を適宜用いることができる。
【００１３】
前記吸湿発熱生地を構成する繊維としては、特に限定されないが、吸湿発熱繊維とポリエステル繊維とを含むことが好ましい。
その際、吸湿発熱繊維としては、綿、絹、麻、レーヨン、キュプラ、テンセル、リヨセルなどが例示される。また、ポリエステル繊維としては、ポリエチレンテレフタレートやポリトリメチレンテレフタレート、ポリブチレンテレフタレート、ポリ乳酸、ステレオコンプレックスポリ乳酸、第３成分を共重合させたポリエステルなどからなるポリエステル繊維が好ましい。なお、かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１４】
前記吸湿発熱生地を構成する繊維には、艶消し剤、抗菌剤、微細孔形成剤、カチオン染料可染剤、着色防止剤、熱安定剤、蛍光増白剤、着色剤、吸湿剤、無機微粒子が１種または２種以上含まれていてもよい。
前記吸湿発熱生地を構成する繊維において、長繊維でもよいし短繊維でもよい。短繊維の場合は、繊維長が７５ｍｍ以下であることが好ましい。また、繊維に捲縮がかかっていてもよいし、かかってなくてもよい。単繊維繊度としては０．７〜６．０ｄｔｅｘの範囲内であることが好ましい。
前記吸湿発熱生地は、前記のような繊維を用いて常法により製造することができる。その際、通常の染色加工、起毛加工、カレンダー加工、エンボス加工、蓄熱加工、吸水加工、抗菌加工などの後加工を適宜施してもよい。
【００１５】
本発明の衣服は、前記吸湿発熱生地を少なくとも肩部の内側に配するよう用いて常法により縫製することにより製造することができる。
かくして得られた衣服において、前記吸湿発熱生地が、衣服の重量が人体にかかりもっとも人体に密着する肩部に配されているので優れた吸湿発熱機能を有するだけでなく、着用感、外観、審美性にも優れる。
なお、本発明の衣服には、シャツ、スポーツウエア、アウトドアウエア、レインコート、紳士衣服、婦人衣服、作業衣、防護服、寝衣、などが含まれるがこれらには限定されない。
【実施例】
【００１６】
本発明の実施例および比較例を詳述するが、本発明はこれらによって限定されるものではない。
【００１７】
（１）吸湿発熱性
財団法人  日本化学繊維検査協会  吸湿発熱Ｂ法により測定した。測定条件は以下の通りである。
（測定条件）
試料を２０℃４０％ＲＨ測定雰囲気下で２４時間調湿する。その後２０℃９０％に加湿し、その後試料を２０℃  ４０％ＲＨになるまで乾燥させる（約３０分）。その試料を基準（測定０点）とし、再度９０％ＲＨまで加湿、加湿前後の試料表面の温度差を吸湿発熱性（上昇℃）とする。
（２）厚さ
ＪＩＳ  Ｌ１０９６により測定した。
（３）目付け
ＪＩＳ  Ｌ１０９６により測定した。
（４）引裂強度
ＪＩＳ  Ｌ１０９６により測定した。
【００１８】
［実施例１］
上衣において後身頃総丈（Ｐ）が、肩線より後身頃中央丈（Ｐ１）が総丈の１０％となるように、厚さ０．５ｍｍ、目付け６０ｇ／ｍ２の、経緯の引裂強度がそれぞれ２３Ｎ、３０Ｎであり、吸湿発熱性が２．０℃である、マテリアルリサイクルポリエステル繊維（単繊維繊度１．６ｄｔｅｘ）５０重量％、レーヨン繊維（単繊維繊度１．７ｄｔｅｘ）５０重量％からなる、ニードルパンチ不織布シートを製品裏地と布帛が二重に配すように表地に縫製し製品化、その製品の着用感、外観観察、審美性の判定、サーモグラフにより着用前後の温度変化の確認を実施した。着用感、外観、製品の審美性ともに違和感なく、着衣前後で１１℃の温度上昇が確認できた。
【００１９】
［実施例２］
上衣において後身頃総丈（Ｐ）が、肩線より後身頃中央丈（Ｐ１）が総丈の１０％となるように、厚さ０．５ｍｍ、目付け６０ｇ／ｍ２の、経緯の引裂強度がそれぞれ２５Ｎ、２８Ｎであり、吸湿発熱性が３．０℃である、マテリアルリサイクルポリエステル繊維（単繊維繊度１．６ｄｔｅｘ）９５重量％、ポリアクリレート繊維（単繊維繊度２．３ｄｔｅｘ）５重量％からなるニードルパンチ不織布シートを製品裏地と布帛が二重に配すように表地に縫製し製品化、その製品の着用感、外観観察、審美性の判定、サーモグラフにより着用前後の温度変化の確認を実施した。着用感、外観、製品の審美性ともに違和感なく、着衣前後で１２℃の温度上昇が確認できた。
【００２０】
［比較例１］
上衣において後身頃総丈（Ｐ）が、肩線より後身頃中央丈（Ｐ１）が総丈の１０％となるように、厚さ２ｍｍ、目付け８０ｇ／ｍ２の、経緯の引裂強度がそれぞれ２０Ｎ、２０Ｎの吸湿発熱性が２．０℃であるマテリアルリサイクルポリエステル繊維（単繊維繊度１．６ｄｔｅｘ）５０重量％、レーヨン繊維（単繊維繊度１．７ｄｔｅｘ）５０重量％からなるニードルパンチ不織布芯地を製品裏地と布帛が二重に配すように表地に縫製し製品化、その製品の着用感、外観観察、審美性の判定、サーモグラフにより着用前後の温度変化の確認を実施した。着用感、外観は芯地の厚みに依存し若干違和感あり、審美性も劣り、着心地は固めであった。着衣前後で１１℃の温度上昇が確認できた。
【００２１】
［比較例２］
上衣において後身頃総丈（Ｐ）が、肩線より後身頃中央丈（Ｐ１）が総丈の１０％となるように、厚さ０．５ｍｍ、目付け６０ｇ／ｍ２の、経緯の引裂強度がそれぞれ２０Ｎのマテリアルリサイクルポリエステル繊維（単繊維繊度１．６ｄｔｅｘ）  １００重量からなるニードルパンチ不織布シートを製品裏地と布帛が二重に配すように表地に縫製し製品化、その製品の着用感、外観観察、審美性の判定を実施した。着用感はソフトであり優れるが、外観は中綿の嵩高性に依存し、審美性に劣るものであった。またサーモグラフィによる着用時の温度変化観察では、着衣前後で９℃の温度上昇となった。
【００２２】
［比較例３］
上衣において後身頃総丈（Ｐ）において、肩線より後身頃中央丈（Ｐ１）が総丈の１０％となるように、厚さ０．５ｍｍ、目付け６０ｇ／ｍ２の、経緯の引裂強度がそれぞれ１５Ｎのマテリアルリサイクルポリエステル繊維（単繊維繊度１．６ｄｔｅｘ）１００重量％からなる布帛シートを製品裏地と布帛が二重に配すように表地に縫製し製品化、その製品の着用感、外観観察、審美性、着用時の温度変化観察を実施した。着用感は硬く、外観は裏地の生地感に依存し、審美性におとるものであった。またサーモグラフィによる着用時の温度変化観察では、着用前後で９度の温度上昇が確認できた。
【産業上の利用可能性】
【００２３】
本発明によれば、吸湿発熱機能だけでなく、着用感、外観、審美性にも優れた衣服が提供され、その工業的価値は極めて大である。